(57)【要約】本発明に係るアクリル系人造大理石用組成物は、（ａ）アクリル系樹脂重合体；（ｂ）金属蒸着されたポリエステルフィルム粒子；及び（ｃ）無機充填物を含む。本発明の組成物は、複数の金属層を有する金属蒸着されたポリエステルフィルムを用いることで優れた乱反射効果を有し、それにより新規のパターンの人造大理石を提供することができる。
2009500289.tif 000002
【特許請求の範囲】
【請求項１】
（ａ）アクリル系樹脂重合体；
（ｂ）金属蒸着されたポリエステルフィルム粒子；及び
（ｃ）無機充填物；
を含むことを特徴とするアクリル系人造大理石用組成物。
【請求項２】
（ａ）前記アクリル系樹脂重合体約１００重量部；
（ｂ）前記金属蒸着されたポリエステルフィルム粒子約０．１〜５重量部；及び
（ｃ）前記無機充填物約１００〜２００重量部；
を含むことを特徴とする請求項１に記載のアクリル系人造大理石用組成物。
【請求項３】
前記金属蒸着されたポリエステルフィルム粒子が、
ポリエステルフィルムの表面に複数の金属層を蒸着して、該金属蒸着されたポリエステルフィルムを約０．００１〜２．５ｍｍの大きさの粒子に切断または粉砕する
ことにより製造されることを特徴とする請求項１に記載のアクリル系人造大理石用組成物。
【請求項４】
前記ポリエステルフィルム粒子の金属蒸着の厚さが約１〜１０μｍであることを特徴とする請求項１に記載のアクリル系人造大理石用組成物。
【請求項５】
重合開始剤約０．１〜１０重量部をさらに含むことを特徴とする請求項１に記載のアクリル系人造大理石用組成物。
【請求項６】
前記アクリル系樹脂重合体（ａ）が、メタクリル酸、メチルメタクリレート、エチルメタクリレート、イソプロピルメタクリレート、ｎ−ブチルメタクリレート及び２−エチルヘキシルメタクリレートよりなる群から選択されるアクリル系単量体とポリアクリレートとの混合物であって、前記アクリル系重合物の含量が６５重量％以上かつ前記ポリアクリレートの含量が３５重量％以下であることを特徴とする請求項１に記載のアクリル系人造大理石用組成物。
【請求項７】
前記無機充填物（ｃ）が、炭酸カルシウム、水酸化アルミニウム、シリカ、アルミナ、硫酸バリウム及び水酸化マグネシウムよりなる群から選択されることを特徴とする請求項１に記載のアクリル系人造大理石用組成物。
【請求項８】
粒子の大きさが約０．１〜５ｍｍのマーブルチップがさらに含まれることを特徴とする請求項１に記載のアクリル系人造大理石用組成物。
【請求項９】
請求項１〜８のいずれか一項に記載の組成物を用いて製造されたアクリル系人造大理石。
【発明の詳細な説明】
【技術分野】
【０００１】
本発明は、人造大理石用組成物に関する。より具体的には、本発明は、人造大理石の乱反射効果を極大化させるために、金属蒸着されたポリエステルフィルムを用いることによって、新規のパターンを有するアクリル系人造大理石用組成物に関する。
【背景技術】
【０００２】
人造大理石は、建築内装材としてたくさん用いられている。人造大理石は、ベースレジンによって２種に区分される：一つは、アクリル系人造大理石であり、もう一つは、不飽和ポリエステル系人造大理石である。最近、アクリル系人造大理石が、不飽和ポリエステル系人造大理石と比較して、その優れた外観、高級な質感及び優れた耐候性の長所により幅広く用いられている。
【０００３】
例えば、アクリル系人造大理石は、台所用シンクの上板、洗面台、化粧台、浴槽、多様なテーブル面、壁材、各種インテリア造形物などの素材として用いられる。
今まで開発されてきた人造大理石は、天然石に近い質感を表すことに重点が置かれてきた。しかしながら、人造大理石の用途が多様になってその使用が拡大するにつれて、多様なパターン及びデザインの人造大理石を開発することが必要である。
【０００４】
本発明者らは、人造大理石用組成物にアルミニウム粉末を添加して金属光沢の効果を有する人造大理石用組成物を開発したことがある（韓国特許出願第２００４−１０３４９９号）。しかしながら、人造大理石に金属的外観または金属感を付与することには成功したが、多様でより華麗なパターンを表すには制約があった。特に、最近消費者らがより高級でより華麗な製品を好むので、それに対応する製品の開発の必要に迫られている。
【０００５】
したがって、本発明者らは、人造大理石に高級で美しい外観を付与するため、金属蒸着されたポリエステルフィルム粒子を用いることにより、新規のパターンを表す人造大理石用組成物を開発するに至る。
【発明の開示】
【発明が解決しようとする課題】
【０００６】
本発明の目的は、金属蒸着されたポリエステルフィルムを粉砕して製造した粒子を用いることによって新規のパターンを有する人造大理石用組成物を提供することにある。
本発明の他の目的は、人造大理石の乱反射効果を極大化させるため、複数の金属層で蒸着されたポリエステルフィルム粒子を用いることにより、より華麗なパターンの人造大理石用組成物を提供することにある。
【０００７】
本発明の上記及びその他の目的は、下記で説明される本発明によって全て達成できる。
【課題を解決するための手段】
【０００８】
本発明のアクリル系人造大理石用組成物は、（ａ）アクリル系樹脂重合体、（ｂ）金属蒸着されたポリエステルフィルム粒子及び（ｃ）無機充填物を含む。
本発明の実施態様において、前記組成物は、（ａ）前記アクリル系樹脂重合体約１００重量部；（ｂ）前記金属蒸着されたポリエステルフィルム粒子約０．１〜５重量部；及び（ｃ）前記無機充填物約１００〜２００重量部を含む。
【０００９】
本発明の実施態様において、前記金属蒸着されたポリエステルフィルム粒子は、
ポリエステルフィルムの表面に複数の金属層を蒸着し、前記金属蒸着されたポリエステ
ルフィルムを約０．００１〜２．５ｍｍの大きさに切断または粉砕することにより製造される。
【００１０】
本発明の実施態様では、前記ポリエステルフィルム粒子上の金属蒸着の厚さは約１〜１０μｍである。
本発明の実施態様において、前記組成物は、重合開始剤約０．１〜１０重量部をさらに含むことができる。
【００１１】
本発明の実施態様において、前記アクリル系樹脂重合体（ａ）は、メタクリル酸、メチルメタクリレート、エチルメタクリレート、イソプロピルメタクリレート、ｎ−ブチルメタクリレート及び２−エチルヘキシルメタクリレートよりなる群から選択されたアクリル系単量体とポリアクリレートとの混合物であって、前記アクリル系単量体の含量が約６５重量％以上かつ前記ポリアクリレートの含量が約３５重量％以下である。
【００１２】
本発明の実施態様において、前記無機充填物（ｃ）は、炭酸カルシウム、水酸化アルミニウム、シリカ、アルミナ、硫酸バリウム、水酸化マグネシウムなどである。
本発明の他の具体例において、前記組成物は、粒子の大きさが約０．１〜５ｍｍのマーブルチップをさらに含むことができる。
【発明を実施するための最良の形態】
【００１３】
本発明に係るアクリル系人造大理石用組成物は、（ａ）アクリル系樹脂重合体、（ｂ）金属蒸着されたポリエステルフィルム粒子及び（ｃ）無機充填物を含む。以下、本発明の各成分を下記で詳細に説明する。
【００１４】
（ａ）アクリル系樹脂重合体
本発明に用いられるアクリル系樹脂重合体は、アクリル系単量体とこれに溶解しているその重合体であるポリアクリレートとの混合物である。
【００１５】
前記アクリル系単量体の例としては、メタクリル酸、メチルメタクリレート、エチルメタクリレート、イソプロピルメタクリレート、ｎ−ブチルメタクリレート、２−エチルヘキシルメタクリレートなどが挙げられる。
【００１６】
前記ポリアクリレートは、メチルメタクリレート、エチルメタクリレート、イソプロピルメタクリレート、ｎ−ブチルメタクリレート、２−エチルヘキシルメタクリレートなどのホモポリマーまたはこれらの共重合体であってもよい。これらのうち、ポリメチルメタクリレート（ＰＭＭＡ）が最も好ましい。
【００１７】
ある具体例において、アクリル系樹脂重合体全体の重量を基準として、アクリル系単量体は６５重量％以上であり、ポリアクリレートは３５重量％以下である。
（ｂ）金属蒸着されたポリエステルフィルム粒子
前記金属蒸着されたポリエステルフィルム粒子は、人造大理石に新規のパターンを付与するために用いられる。前記金属蒸着されたポリエステルフィルム粒子の含量は、アクリル系樹脂重合体１００重量部に対し、約０．１〜５重量部の範囲にある。
【００１８】
一般に、既存の光輝粒子は、ポリエステルフィルムに着色剤でコーティング及び印刷をした後、このフィルムを切断して製造される。しかしながら、既存のコーティングまたは印刷された光輝粒子をアクリル系人造大理石に用いる場合、光を受けても十分に反射しないので光輝の程度が弱い。
【００１９】
本発明において、前記ポリエステルフィルムは複数の金属層で金属蒸着されるため、乱
反射の効果が極大化されて光輝効果を向上させることができる。
本発明の前記金属蒸着されたポリエステルフィルム粒子は、ポリエステルフィルムの表面に複数の金属層を金属蒸着して約０．００１〜２．５ｍｍの大きさの小片または粒子に切断または粉砕して製造される。
【００２０】
前記ポリエステルフィルムの厚さは約３０〜１００μｍであってもよい。前記厚さが３０μｍ未満の場合には変形が生じる場合がある。前記厚さが１００μｍ以上の場合には柔軟性が低下することがある。
【００２１】
前記ポリエステルフィルムに、単一の金属層より複数の金属層で蒸着することが好ましい。したがって、層間の不連続性により光輝効果をより増大させることができる。前記層間の不連続性を増加させるため、蒸着方向または蒸着角度を層間で変更してもよい。
【００２２】
金属蒸着の回数は特に制限されないが、ポリエステルフィルム粒子上の金属蒸着の厚さ全体が約１〜１０μｍであると好ましく、約１〜３μｍであるとより好ましい。
前記金属蒸着されたポリエステルフィルムは、新たなパターンを提供するために約０．００１〜２．５ｍｍ、より好ましくは約０．００４〜２．５ｍｍの大きさの小片または粒子に切断または粉砕される。前記切断または粉砕された粒子として、１種類の大きさの粒子あるいは多様な大きさの粒子を用いてもよい。もし、粒子の大きさが２．５ｍｍを超過する場合、期待されるほどの美しいパターンを有することができない場合があり、大きさが０．００１ｍｍ未満の場合には、反射効果が不十分な場合がある。
【００２３】
本発明において、金属蒸着されたポリエステルフィルム粒子を人造大理石に用いることにより、より華麗な外観と新たなパターンとを演出することができ、また、本来の大きさより大きく見えるようにする光輝粒子により、乱反射効果を極大化することができるのである。
【００２４】
前記金属蒸着されたポリエステルフィルム粒子の含有量は、アクリル系樹脂重合体１００重量部に対して約０．１〜５重量部の範囲にある。含有量が５重量部を超過する場合、分散が効率的になされないために審美感を付与することが困難となる場合があり、含有量が０．１重量部未満の場合には、反射が不十分となることがある。
【００２５】
実施態様によっては、大きさが約０．１〜５ｍｍの通常の人造マーブルチップを所望により添加して多様なパターンの人造大理石を提供することができる。
前記マーブルチップは通常の方法により製造することができる。例えば、前記マーブルチップは、アクリル系樹脂重合体１００重量部、無機充填物約１２０〜２００重量部、架橋剤約０．１〜１０重量部及び開始剤約０．１〜１０重量部を混合し、その混合物を硬化し、該硬化された物質を約０．１〜５ｍｍの大きさの粒子に破砕することにより製造してもよい。
【００２６】
前記マーブルチップは、アクリル系樹脂重合体１００重量部に対して約１００重量部以下で添加してもよい。
（ｃ）無機充填物
前記無機充填物として、当分野で周知の無機充填物であればどのようなものでも用いることができる。前記無機充填物の例としては、炭酸カルシウム、水酸化アルミニウム、シリカ、アルミナ、硫酸バリウム、水酸化マグネシウムなどが挙げられる。好ましくは、本発明で用いられる無機充填物は、その粒子の大きさが約１〜１００μｍであってもよい。
【００２７】
これらのうち、水酸化アルミニウムが、透明で美麗な外観の人造大理石が得られるため、最も好ましい。
前記無機充填物の含有量は、アクリル系樹脂重合体１００重量部に対して、約１００〜約２００重量部、より好ましくは約１２０〜約１６０重量部の範囲内としてもよい。もし、１００重量部未満で添加する場合、スラリーの粘度が高くなって、得られる人造大理石の強度及び硬度が低下する場合がある。反面、含有量が２００重量部を超過すると、作業性が低下する場合がある。
【００２８】
（ｄ）重合開始剤
重合開始剤の例としては、ベンゾイルパーオキサイド、ラウロイルパーオキサイド、ブチルハイドロパーオキサイド、クミルハイドロパーオキサイドなどのような過酸化物、及びアゾビスイソブチロニトリルなどのようなアゾ化合物が挙げられる。
【００２９】
前記重合開始剤の含量は、アクリル系樹脂重合体１００重量部に対して、約０．１〜１０重量部の範囲内としてもよい。
本発明の人造大理石は、通常の方法により製造することができる。例えば、すべての構成成分及び添加剤を混合して人造大理石スラリーを製造する。続いて、前記スラリーを成形セルに注ぎ、硬化させて人造大理石製品を形成する。
【００３０】
本発明は、下記の実施例を参照することによって、よりよく理解することができる。下記の実施例は、本発明の具体的な例示を目的とするものであり、請求項に定義された本発明の保護範囲を限定及び制限しようとするものではない。
【００３１】
［実施例］
３０％のポリメチルメタクリレート及び７０％のメチルメタクリレートの混合物よりなるメチルメタクリレート樹脂シロップ１００重量部と、粒子の大きさが約０．２ｍｍの金属蒸着されたポリエステルフィルム粒子０．７重量部（Ｃｈａｎｇｗｏｎ産業（株）のＨｏｌｏｇｒａｍ  Ｓｉｌｖｅｒ  ＪＷ１４０１）及び粒子の大きさが約０．８ｍｍの金属蒸着されたポリエステルフィルム粒子１重量部（Ｃｈａｎｇｗｏｎ産業（株）のＨｏｌｏｇｒａｍ  Ｓｉｌｖｅｒ  ＪＷ１４０１）と、水酸化アルミニウム１２０重量部と、ラウロイルパーオキサイド２重量部とを混合して人造大理石用のスラリー混合物を製造した。前記スラリー混合物を成形セルに注ぎ、硬化させて平板状の人造大理石板を得た。製造した人造大理石製品を図１に表した。
【００３２】
［比較例］
３０％のポリメチルメタクリレート及び７０％のメチルメタクリレートとの混合物よりなるメチルメタクリレート樹脂シロップ１００重量部と、粒子直径が約０．２ｍｍの光輝粒子０．４重量部（Ｃｈａｎｇｗｏｎ産業（株）のＳｉｌｖｅｒ  ＪＷ１０１）と、水酸化アルミニウム１２０重量部と、ラウロイルパーオキサイド２重量部とを混合して人造大理石のためのスラリー混合物を製造した。前記スラリー混合物を成形セルに注ぎ、硬化させて平板状の人造大理石板を得た。製造した人造大理石製品を図２に表した。
【００３３】
本発明の単純な変形ないし変更は、この分野における通常の知識を有する者により容易に実施することができる。このような変形や変更はすべて請求項に定義された本発明の範囲に含まれる。
【図面の簡単な説明】
【００３４】
【図１】図１は、本発明の金属蒸着されたポリエステルフィルム粒子を含む人造大理石の表面パターンを表す写真である。
【図２】図２は、比較例で製造された人造大理石製品の表面パターンを表す写真である。
【図１】
2009500289.tif 000003
【図２】
2009500289.tif 000004
【国際調査報告】
2009500289.tif 000005
2009500289.tif 000006